БЕТОННАЯ СМЕСЬ И СПОСОБ ПРИГОТОВЛЕНИЯ БЕТОННОЙ СМЕСИ

1. Бетонная смесь, включающая портландцемент, минеральный наполнитель, песок, суперпластификатор и воду, отличающаяся тем, что в качестве минерального наполнителя она содержит отходы дробления горных пород фракции от 0,01 до 10,0 мм при следующем соотношении компонентов, мас.%:
портландцемент
24,0-29,0
отходы дробления горных пород
фракции от 0,01 до 10,0 мм
48,0-49,8
песок
20,5-30,0
суперпластификатор
0,35-0,45
вода
0,17-0,25
2. Бетонная смесь по п.1, отличающаяся тем, что в качестве отходов дробления горных пород используют габродиарит, габродиабас, кварцит.
3. Бетонная смесь по п.1, отличающаяся тем, что она дополнительно содержит железноокислые пигменты.
4. Способ приготовления бетонной смеси, включающий введение минерального наполнителя, портландцемента, суперпластификатора, перемешивание и затворение водой, отличающийся тем, что портландцемент и минеральный наполнитель перемешивают, затем воду с заранее разведенным в ней суперпластификатором вносят порциями по 17-25 г на 1 кг бетонной смеси при перемешивании до образования бетонных шариков, которые подвергают горизонтальной вибрации с частотой колебания 49,5-50,0 Гц до полного расплыва на пластиковой форме, закрывают расплывшиеся бетонные шарики для сохранения влаги и оставляют до полного затвердения, затем вынимают готовую затвердевшую смесь из пластиковой формы.
5. Способ приготовления бетонной смеси по п.1, отличающийся тем, что в процессе перемешивания, после добавления воды с заранее разведенным в ней суперпластификатором производят окрашивание бетонных шариков железноокислыми пигментами, одновременно одним или несколькими цветами.